(57)【要約】【課題】  複屈折がなく、高屈折率を示すペロブスカイト型化合物を主成分とする透光性セラミックにおいて、研磨効率に優れるメカノケミカル研磨加工を行っても表面粗さが小さく、表面散乱による透過率低下の懸念の少ない透光性セラミックを得る。【解決手段】  一般式：ＡＢvＯw（ｖおよびｗは電気的中性を保つために必要な正の数）で表されるペロブスカイト型化合物を主成分とし、ＳｉＯ2およびＢ2Ｏ3のうち少なくとも１種を含む透光性セラミックであって、前記ＳｉＯ2およびＢ2Ｏ3の合計の含有量が、前記主成分１００重量部に対して０．００２５重量部以上０．２重量部以下であることを特徴とする。【選択図】  図２
2006312579.tif 000002
【特許請求の範囲】
【請求項１】
一般式：ＡＢvＯw（ｖおよびｗは電気的中性を保つために必要な正の数）で表されるペロブスカイト型化合物を主成分とし、ＳｉＯ2およびＢ2Ｏ3のうち少なくとも１種を含む、透光性セラミックであって、
前記ＳｉＯ2およびＢ2Ｏ3の合計の含有量が、前記主成分１００重量部に対して０．００２５重量部以上０．２重量部以下であることを特徴とする、透光性セラミック。
【請求項２】
前記ＳｉＯ2およびＢ2Ｏ3の合計の含有量が、前記主成分１００重量部に対して０．０１重量部以上０．０３重量部以下である、請求項１に記載の透光性セラミック。
【請求項３】
前記ペロブスカイト型化合物が、一般式：Ａ（Ｍ，Ｂ1，Ｂ2）vＯw（ｖおよびｗは電気的中性を保つために必要な正の数）で表され、前記ＡがＢａおよびＳｒから選ばれる少なくとも１種以上であり、前記Ｂ1がＭｇ、Ｚｎ、ＹおよびＩｎから選ばれる少なくとも１種以上であり、前記Ｂ2がＴａおよびＮｂから選ばれる少なくとも１種以上であり、前記ＭがＴｉ、Ｈｆ、ＳｎおよびＺｒから選ばれる少なくとも１種以上である、請求項１または２に記載の透光性セラミック。
【請求項４】
波長が６３３ｎｍである可視光の、試料厚み０.４ｍｍにおける直線透過率が２０％以上である、請求項１〜３のいずれかに記載の透光性セラミック。
【請求項５】
多結晶体である、請求項１〜４に記載の透光性セラミック。
【請求項６】
請求項５に記載の透光性セラミックの製造方法であって、
セラミック原料粉末を所定形状に成形してなる未焼成のセラミック成形体を用意する工程と、前記セラミック原料粉末と実質的に同組成の同時焼成用組成物を用意する工程と、前記同時焼成用組成物を前記未焼成のセラミック成形体に接触させながら、酸素濃度が９０体積％以上の雰囲気中で、前記未焼成のセラミック成形体を焼成する工程とを備える、透光性セラミックの製造方法。
【請求項７】
請求項１〜５のいずれかに記載の透光性セラミックからなる光学部品。
【請求項８】
請求項７に記載の光学部品が搭載されている光学装置。
【発明の詳細な説明】
【技術分野】
【０００１】
本発明は、レンズ等の光学部品として有用な透光性セラミックおよびその製造方法、ならびにそれを用いた光学部品および光学装置に関するものである。
【背景技術】
【０００２】
従来より、光ピックアップ等の光学装置に搭載するレンズ等の光学部品の材料としては、例えば特許文献１や特許文献２に記載されているように、ガラスまたはプラスチック、あるいはニオブ酸リチウム（ＬｉＮｂＯ3）等の単結晶が用いられている。
【０００３】
ガラスやプラスチックは、光透過率が高く、所望の形状への加工が容易であることから、レンズ等の光学部品に用いられている。また、ＬｉＮｂＯ3の単結晶は電気光学特性と複屈折を利用して、光導波路等の光学部品に用いられている。このような光学部品を用いた光ピックアップなどの光学装置ではさらなる小型化や薄型化が要求されている。
【０００４】
ところが、従来のガラスやプラスチックでは、その屈折率が２.００以下であることから、それらを用いた光学部品や光学装置において小型化や薄型化に限界がある。また、プラスチックは耐湿性が悪く、そのうえ複屈折が生じることがあるため、入射光を効率よく透過、集光させるのが難しかった。また、たとえばＬｉＮｂＯ3単結晶は、屈折率＝２.３と高いものの、複屈折があるため、レンズ等の光学部品には用いる事が難しく、用途が限定されてしまうため好ましくなかった。
【０００５】
複屈折を生じず、かつ優れた光学特性を得るには、Ｂａ（Ｍｇ，Ｔａ）Ｏ3系およびＢａ（Ｚｎ，Ｔａ）Ｏ3系透光性セラミックが適しており、特許文献３および４にそれぞれ開示されている。これらは、２.０１以上の屈折率（以下、特に断りのない限り、波長６３３nmにおける屈折率のことをいう）を示す。
【０００６】
一般に、透光性セラミックにおいて十分な直線透過率を得るには、理論密度に対する焼結密度の比が１に近づくよう、十分に焼結させる必要がある。上記のＢａ（Ｍｇ，Ｔａ）Ｏ3系およびＢａ（Ｚｎ，Ｔａ）Ｏ3系透光性セラミックでは、１５５０〜１６５０℃の焼成温度にて１０〜２０時間焼成している。すなわち十分な焼結密度を得るのに長い焼成時間が必要であった。
【０００７】
透光性セラミックにおいて焼結密度を効率よく高める方法として、特許文献５に、イットリウム・アルミニウム・ガーネット（以下、「ＹＡＧ」と記す）セラミックに焼結助剤としてフッ化物、およびＳｉＯ2、Ｎａ2 Ｏ、ＭｇＯ、ＣａＯ、Ｌｉ2Ｏから選ばれる少なくとも１種を添加する方法が開示されている。
【特許文献１】特開平５−１２７０７８号公報（全頁、図１）
【特許文献２】特開平７−２４４８６５号公報（請求項６、段落番号００２４）
【特許文献３】特開２００４−７５５１２号公報（全頁、全図）
【特許文献４】特開２００４−７５５１６号公報（全頁、全図）
【特許文献５】特開平５−２８６７６２号公報（請求項２、段落番号００１５）
【発明の開示】
【発明が解決しようとする課題】
【０００８】
透光性セラミックスをレンズ等の光学部品に加工する際、表面の研磨加工が必要となる。この場合、加工効率が高いメカノケミカル研磨が加工に適しており、例えばＣｅＯ2粉を含む研磨スラリーが用いられる。メカノケミカル研磨を行った場合、研磨液により、透光性セラミックの表面が若干溶解する。
【０００９】
ここで、特許文献５に開示されているＹＡＧセラミックでは、前記焼結助剤により焼結性が向上するものの、粒成長が生じる。これは、添加したＳｉがセラミック主成分中のＡｌと置換固溶し、その結果粒子表面における溶解度が増加するためと考えられる。このように粒成長が生じた場合、上記研磨時におけるセラミックの溶解により、セラミック表面の表面粗さが大きくなり、これによりセラミックの直線透過率に低下するという問題があった。
【００１０】
また、研磨時にセラミックの溶解を生じにくい研磨方法としては、ダイヤモンドスラリーを用いたメカニカル研磨があげられる。しかしこの場合、セラミックの表面におけるスクラッチ傷の発生を防ぐために研磨速度を遅くする必要があり、これにより研磨時間が非常に長くなってしまい、好ましくなかった。
【００１１】
本発明は、上述した実情に鑑みてなされたものであり、その目的は、ペロブスカイト化合物を主成分とする透光性セラミックにおいて、焼成の短時間化を促進することにあり、またメカノケミカル研磨加工後の表面粗さを小さくし、レンズ等の光学部品の透過率向上に有効な透光性セラミックを提供することにある。
【課題を解決するための手段】
【００１２】
すなわち本発明は、一般式：ＡＢvＯw（ｖおよびｗは電気的中性を保つために必要な正の数）で表されるペロブスカイト型化合物を主成分とし、ＳｉＯ2およびＢ2Ｏ3のうち少なくとも１種を含む、透光性セラミックであって、前記ＳｉＯ2およびＢ2Ｏ3の合計の含有量が、前記主成分１００重量部に対して０．００２５重量部以上０．２重量部以下であることを特徴とする。
【００１３】
また、前記ＳｉＯ2およびＢ2Ｏ3の合計の含有量が、前記主成分１００重量部に対して０．０１重量部以上０．０３重量部以下であることが好ましい。
【００１４】
さらに、本発明のペロブスカイト型化合物の具体的な一態様は、一般式：Ａ（Ｍ，Ｂ1，Ｂ2）vＯw（ｖおよびｗは電気的中性を保つために必要な正の数）で表され、前記ＡがＢａおよびＳｒから選ばれる少なくとも１種以上であり、前記Ｂ1がＭｇ、Ｚｎ、ＹおよびＩｎから選ばれる少なくとも１種以上であり、前記Ｂ2がＴａおよびＮｂから選ばれる少なくとも１種以上であり、前記ＭがＴｉ、Ｈｆ、ＳｎおよびＺｒから選ばれる少なくとも１種以上であることを特徴とする。
【００１５】
本発明の透光性セラミックは、好ましくは、波長が６３３ｎｍである可視光の、試料厚み０.４ｍｍにおける直線透過率が２０％以上である。
【００１６】
本発明は、また、上述したような透光性セラミックを製造する方法にも向けられる。本発明の透光性セラミックの製造方法は、前記セラミックの原料粉末を所定形状に成形してなる未焼成のセラミック成形体を、前記原料粉末と実質的に同組成の組成物と接触させ、この状態で前記未焼成のセラミック成形体を酸素濃度が９０体積％以上の雰囲気中で焼成する工程を備えることを特徴とする。
【００１７】
本発明は、前述した透光性セラミックからなる光学部品、およびこの光学部品が搭載されている光学装置にも向けられる。
【発明の効果】
【００１８】
本発明の透光性セラミックおよびその製造方法によれば、複屈折がなく、高屈折率を示すペロブスカイト型化合物を主成分とする透光性セラミックにおいて、短時間での焼成が可能となるため、工程時間の短縮およびコストダウンを可能である。また、粒成長を抑制しながら十分な焼結密度を得られるため、メカノケミカル研磨を行っても表面粗さが大きくならない。したがって、表面散乱による透過率低下の懸念の少ないレンズ等の光学部品を効率的に得ることができる。
【発明を実施するための最良の形態】
【００１９】
本願発明の透光性セラミックの具体的な構成について説明する。
【００２０】
本発明の透光性セラミックは、一般式：ＡＢvＯw（ｖおよびｗは電気的中性を保つために必要な正の数）で表されるペロブスカイト型化合物を主成分とし、ＳｉＯ2およびＢ2Ｏ3のうち少なくとも１種を含む、透光性セラミックであって、前記ＳｉＯ2およびＢ2Ｏ3の合計の含有量が、前記主成分１００重量部に対して０．００２５重量部以上０．２重量部以下であることを特徴とする。
【００２１】
上記Ａはペロブスカイト構造の通称「Ａサイト元素」と呼ばれる陽イオンであり、Ｂは通称「Ｂサイト元素」と呼ばれる陽イオンである。ＢとＡのモル比ｖは１に近い値であり、またｗは３に近い値である。Ａ、Ｂはそれぞれ一種類の元素から構成されても、複数の元素の組み合わせで構成されても構わない。すなわち、Ａ、Ｂそれぞれの構成元素が複数である場合、ペロブスカイト構造の電気的中性が保たれるよう、その構成元素の種類および比率が適宜調整される。
【００２２】
副成分であるＳｉＯ2、Ｂ2Ｏ3は焼結助剤として作用する。すなわち、焼成時の昇温時に溶解して液相となり、これが主成分の粒子を効果的に配列させ、緻密化を促進させる。
【００２３】
次に、本発明の透光性セラミックの主成分となるペロブスカイト化合物の、より好ましい一態様について説明する。
【００２４】
すなわち、前記ペロブスカイト型化合物は、一般式：Ａ（Ｍ，Ｂ1，Ｂ2）vＯw（ｖおよびｗは電気的中性を保つために必要な正の数）で表され、ＡがＢａおよびＳｒから選ばれる少なくとも１種以上であり、Ｂ1がＭｇ、Ｚｎ、ＹおよびＩｎから選ばれる少なくとも１種以上であり、Ｂ2がＴａおよびＮｂから選ばれる少なくとも１種以上であり、ＭがＴｉ、Ｈｆ、ＳｎおよびＺｒから選ばれる少なくとも１種以上であることを特徴とする。
【００２５】
上記のＡ（Ｍ，Ｂ1，Ｂ2）vＯw系セラミックは、上記の一般式の組成とすることにより、結晶系が立方晶となり、透光性が発現する。この場合、上記ペロブスカイト型化合物は常誘電体となっており、複屈折が生じない。これらの現象は、特に４価元素Ｍによる作用が大きい。このＭの含有量の調節により、屈折率、アッベ数などの光学特性を幅広く調節可能となる。
【００２６】
また、Ａ（Ｍ，Ｂ1，Ｂ2）vＯwの電気的中性を保つには、Ａサイト構成元素であるＡは＋２、Ｍ、Ｂ1およびＢ2からなるＢサイトは＋４に近くなればよい。このとき、ｖは１に近い値であり、ｗは３に近い値である。このうちＢ1は２価または３価の陽イオンの組み合わせであり、Ｂ2は５価の陽イオン、Ｍは４価の陽イオンである。すなわち、Ｂ1とＢ2の比は、Ｂ1とＢ2との平均の価数が＋４に近くなるようにすることにより、電気的中性が保たれる。電気的中性を大きく損なうような元素の構成比を選択した場合、異相が析出しやすくなり、直線透過率が低下する。
【００２７】
なお、Ａ、ＢおよびＭそれぞれの必須の構成元素は上記の通りであるが、電気的中性がほぼ保たれ、かつ本発明の目的を損なわない範囲、たとえば可視光を大幅に吸収して直線透過率を下げるようなことがなければ、上記必須の構成元素以外の元素を含んでも構わない。
【００２８】
次に、本発明の特徴部分であるＳｉＯ2およびＢ2Ｏ3について説明する。上記ペロブスカイト型化合物にＳｉＯ2を添加した場合、Ｓｉ成分は、ＹＡＧセラミックの場合とは異なり、主成分中へ置換固溶することは殆どないと考えられる。そのため、本発明の透光性セラミックでは大きな粒成長を伴うことなく、セラミックを緻密化させることができる。Ｂ2Ｏ3もＳｉＯ2と同様の作用を奏すると考えられる。
【００２９】
ＳｉＯ2およびＢ2Ｏ3の適正な合計の含有量は、前記主成分１００重量部に対し、０．００２５重量部以上０．２重量部以下である。これにより、１０〜２０時間必要であった焼成時間を、焼成温度さらに上げることなく、１時間程度に短縮することができるため、粒成長を抑制することができる。
【００３０】
ＳｉＯ2およびＢ2Ｏ3の合計の含有量が主成分１００重量部に対し０．００２５重量部未満であると、１時間の焼成では十分な焼結密度を得られない。一方、０．２重量部を超えると、液相成分が必要以上に多くなるため、大きな粒成長が生じてしまう。特にＳｉＯ2および／またはＢ2Ｏ3の含有量は、焼結密度と粒成長抑制の両立の安定性を考慮すると、０．０１重量部以上０．０３重量部以下であることがより好ましい。
【００３１】
なお、ＳｉＯ2、Ｂ2Ｏ3は、予め用意した主成分原料に添加する形で含有させてもよいし、主成分の生原料素材を混合するときに添加する形で含有させてもよい。またＳｉＯ2、Ｂ2Ｏ3は、単独の粉末でもよいし、他の成分を含んだガラス成分の一部であってもよい。
【００３２】
なお、本願発明の透光性セラミックの組成には、本願発明の目的を損わない範囲で、不可避的に混入する不純物が含まれていてもよい。例えば原料として用いる酸化物もしくは炭酸塩に含まれる不純物や作製工程中で混入する不純物として、Ｆｅ2Ｏ3、ＣａＯ、Ａｌ2Ｏ3、ＳｒＯ、ＷＯ3、Ｂｉ2Ｏ3、Ｓｂ2Ｏ5、Ｐ2Ｏ5、ＣｕＯおよびＬａ2Ｏ3等の希土類酸化物などが挙げられる。
【００３３】
さらに、上記ＳｉおよびＢｉを除くそれぞれの構成元素は、主としてペロブスカイト化合物の所定のサイトに位置するが、本発明の目的を損なわない範囲でならば、若干量粒界に存在していたり、他のサイトに位置していても構わない。
【００３４】
次に本願発明の透光性セラミックの製造方法について説明する。
【００３５】
本願発明の透光性セラミックの製造方法によれば、セラミック原料粉末を所定形状に成形してなる未焼成のセラミック成形体を用意する工程と、前記セラミック原料粉末と実質的に同組成の同時焼成用組成物を用意する工程と、前記同時焼成用組成物を前記未焼成のセラミック成形体に接触させながら、酸素濃度が９０体積％以上の雰囲気中で、前記未焼成のセラミック成形体を焼成する工程とを備える。
【００３６】
未焼成のセラミック成形体は、前記セラミック原料粉末と実質的に同組成の組成物からなる粉末に埋め込んだ状態で焼成することが特に好ましい。
【００３７】
また、同組成の組成物とは、たとえば、上記成形体と同じ組成となるように調整した原料を仮焼し、粉砕して得られた粉末である。この同組成の組成物により、上記成形体中の揮発成分が焼成時に揮発することを抑制することができる。また、この同組成の組成物は、粉末に限らず、成形体または焼結体であってもよい。なお、この同組成の組成物は、上記成形体と同じ組成を有することが好ましいが、実質的に同組成であれば良い。実質的に同組成とは、同一の構成元素を含んだ同等の組成系であれば、全く同一の組成でなくてもよいということを意味する。また、前記実質的に同組成の組成物は必ずしも透光性を備えるものでなくても構わない。
【００３８】
なお、本願発明の透光性セラミックの製造方法によれば、その焼成時雰囲気の気圧は、１気圧またはそれ以下でも構わない。すなわち、特にＨＩＰ（Hot Isostatic Press）等の加圧焼成を行う必要はない。
【００３９】
また、本発明の透光性セラミックは高い直線透過率を示すが、表面に屈折率が透光性セラミックより低い反射防止膜（ＡＲ膜＝Anti-Reflection膜）を形成すれば、さらに直線透過率を高めることができる。この反射防止膜は、ＭｇＯ等の誘電体からなる膜であることが望ましい。たとえば直線透過率が７３.４％であり、かつ屈折率が２.０１５３の場合、Fresnelの法則より直線透過率の理論最大値は７８.６％となる。このとき、理論値に対する相対透過率は９３.４％となる。これは、試料内部での透過損失がほとんどないことを示している。したがって、試料表面に反射防止膜を形成すれば、得られる直線透過率をほぼ理論値とすることができる。
【００４０】
また、本願発明の透光性セラミックは、レンズ等の光学部品に用いることができ、たとえば、図１(ａ)に示すような両凸レンズ１０、図１(ｂ)に示すような両凹レンズ１１、図１(ｃ)に示すようなメニスカスレンズ１２、図１(ｄ)に示すような光路長調整板１３、および図１(ｅ)に示すような球状レンズ１４に利用することができる。
【００４１】
また、このような光学部品を搭載した光学装置として、光ピックアップを例に取り、説明する。
【００４２】
光ピックアップは、図２に示すように、コンパクトディスクやミニディスク等の記録媒体１に対して、コヒーレントな光であるレーザー光を照射し、その反射光から記録媒体１に記録された情報を再生するものである。
【００４３】
このような光ピックアップにおいては、光源としての半導体レーザー装置５からのレーザー光を平行光に変換するコリメータレンズ４が設けられ、その平行光の光路上にハーフミラー３が設けられている。このハーフミラー３は、コリメータレンズ４からの入射光は通して直進させるが、記録媒体１からの反射光については、反射光の進行方向を例えば約９０度の反射により変更するものである。
【００４４】
また、光ピックアップには、ハーフミラー３からの入射光を記録媒体１の記録面上に集光するための対物レンズ２が設けられている。この対物レンズ２は、記録媒体１からの反射光を効率よくハーフミラー３に対して出射するものである。反射光が入射されたハーフミラー３では、反射により位相が変化することで、上記反射光の進行方向が変更される。
【００４５】
さらに、光ピックアップには、変更された反射光を集光するための集光レンズ６が設けられている。そして、反射光の集光位置に、反射光からの情報を再生するための受光素子７が設けられている。
【００４６】
このように構成される光ピックアップにおいて、本発明にかかる透光性セラミックを対物レンズ２の素材として用いた場合、本発明の透光性セラミックは屈折率が大きいため、光ピックアップの小型化や薄型化が可能である。
【実施例】
【００４７】
［実施例１］素原料として高純度のＢａＣＯ3、ＳｒＣＯ3、ＭｇＣＯ3、ＺｎＯ、Ｔａ2Ｏ5、Ｎｂ2Ｏ5、ＳｎＯ2、ＺｒＯ2、ＴｉＯ2、ＨｆＯ2を準備した。そして、組成式（Ｓｒ1-sＢａs）｛（Ｍx（Ｍｇ1-tＺｎt）y（Ｔａ1-uＮｂu）z｝vＯw（ＭはＴｉ，Ｓｎ，Ｚｒ，Ｈｆから選ばれる少なくとも一種以上、ｗは電気的中性を保つために必要な正の数）で表される、表１に示す組成の原料が得られるように、各素原料を秤量し、ボールミルで１６時間湿式混合した。この混合物を乾燥させたのち、１３００℃で３時間仮焼し、表１のａ〜ｈに示す組成の仮焼粉体を得た。このときｗの値はほぼ３になっていた。
【００４８】
【表１】
2006312579.tif 000003
【００４９】
この表１に示す組成ａ〜ｈの仮焼粉体に、ＳｉＯ2粉末、Ｂ2Ｏ3粉末を表２および表３に示す試料が得られるように加え、水、有機分散剤および有機バインダーとともにボールミルに入れ、１２時間湿式粉砕した。有機バインダーとしては、例えばエチルセルロースが用いられる。エチルセルロース以外でも、ポリビニルアルコール等のようにセラミック成形体用の結合剤としての機能を備え、かつ焼成工程において焼結温度に達する前に、５００℃程度で大気中の酸素と反応して炭酸ガスや水蒸気などにガス化して消失するものであれば、有機バインダーとして用いることができる。
【００５０】
上記粉砕物を乾燥させた後、５０メッシュの網（篩）を通して造粒し、得られた粉末を１９６ＭＰａの圧力で押圧することにより、直径３０mm、厚さ２mmの円板成形体を得た。
【００５１】
次に、上記未焼成の成形体を、前記仮焼粉体と同組成の粉末中に埋め込んだ。この埋め込まれた成形体を焼成炉に入れ、大気雰囲気中で加熱し、脱バインダーを行った。引き続き、昇温しながら前記大気雰囲気中に酸素を注入し、最高温度域の１６００〜１７００℃において、焼成雰囲気中の酸素濃度を約９８体積％まで上昇させた。この焼成温度および酸素濃度を維持し、前記成形体を１時間焼成して焼結体を得た。
【００５２】
こうして得られた焼結体のセラミック粒径、焼結密度を測定した。その結果を表２に示す。こののち、焼結体に＃2000の研磨粉を用いてラップ研磨を行い、焼結体の厚みを０.６ｍｍとした。
【００５３】
次にこの焼結体の両主面を、ＣｅＯ2研磨粉を含む研磨スラリーを用いて、メカノケミカル研磨を行った。得られた研磨体を試料Ａとする。同時に比較例として、別の焼結体の両主面を、ダイヤモンド砥粒を含む研磨スラリーを用いて、メカニカル研磨を行った。得られた研磨体を試料Ｂとする。試料Ｂの研磨方法は、表面粗さの小さい良好な研磨面が得られるが、時間がかかりすぎるため実用性の低い方法である。すなわち試料Ｂの位置付けは、試料Ａの研磨面品質の評価のための比較対象である。
【００５４】
試料Ａにおいて、表面粗さＲａを測定した。また、島津製作所製分光光度計（ＵＶ−２５００）を用いて、試料ＡおよびＢの波長６３３ｎｍの可視光における直線透過率を測定した。これらの結果、および試料Ｂの直線透過率から試料Ａの直線透過率を差し引いた値を表２に示す。この差し引いた値が小さければ、研磨効率の良いＣｅＯ2系メカノケミカル研磨を行っても、十分に平滑な研磨面が得られるということである。
【００５５】
表２、表３において、本発明の範囲内の試料Ａすべてにおいて、１時間の焼成時間にて、焼結密度の理論密度比が９９％以上と十分な値が得られた。また、セラミック粒径が１０μm以下と小さいため、ＣｅＯ2系研磨スラリーを使用しても表面粗さＲａは１０ｎｍ以下に抑えられ、そのため直線透過率の試料Ｂから試料Ａを差し引いた値が５％未満と低い値が得られた。
【００５６】
表２および表３において、試料番号１，２，１０，１８，２３，２４，３０，３７，３８，４６，５４，６１，６８，７５，８２，８９および９６は、ＳｉＯ2とＢ2Ｏ3との合計含有量が主成分１００重量部に対して０．００２５重量部未満であるため、１時間の焼成時間では十分な焼結密度が得られず、その結果、その材料組成本来の直線透過率が得られない。
【００５７】
試料番号８,９，１６,１７，２２，２８,２９，３５，３６，４４，４５，５２，５３，５７，６０，６４，６７，７１，７４，７８，８１，８５，８８，９２，９５，９９および１０２は、ＳｉＯ2とＢ2Ｏ3との合計含有量が主成分１００重量部に対して０．１５重量部以上と多いので、セラミック粒径が大きくなるためＲａが大きくなり、その結果、直線透過率の試料Ｂから試料Ａを差し引いた値が５％以上と大きくなった。
【００５８】
また、表２、表３において、試料番号に＊印を付したものは本発明の範囲外のものである。
【００５９】
【表２】
2006312579.tif 000004
【００６０】
【表３】
2006312579.tif 000005
【００６１】
また、本発明は、上記実施例に限定されるものではなく、発明の目的を損わない範囲内で適宜変更を加えることができる。例えば、原料の形態は酸化物もしくは炭酸塩に限定されるものではなく、焼結体とした段階で所望の特性が得られる原料であればよい。また、焼成雰囲気について、上記実施例の約９８体積％という酸素濃度の値は、使用した実験設備の条件下において最も好ましいものである。
【図面の簡単な説明】
【００６２】
【図１】本発明の透光性セラミックからなる光学部品の説明図であり、（ａ）は両凸レンズを表し、（ｂ）は両凹レンズを表し、（ｃ）はメニスカスレンズを表し、（ｄ）は光路長調整板を示し、（ｅ）は球状レンズを示す。
【図２】本発明の透光性セラミックからなる光学部品を搭載した光学装置の一実施例である光ピックアップを示す説明図である。
【符号の説明】
【００６３】
１    記録媒体
２    対物レンズ
３    ハーフミラー
４    コリメータレンズ
５    半導体レーザ素子
６    集光レンズ
７    受光素子
８    レーザー光
１０    両凸レンズ
１１    両凹レンズ
１２    メニスカスレンズ
１３    光路長調整板
１４    球状レンズ
【図１】
2006312579.tif 000006
【図２】
2006312579.tif 000007